냉각관 , 교반기 를 구비 한 플라스크 에 , 2 , 2 '- 아조 비스 ( 2 , 4 - 디 메틸 발레 로 니트릴 ) 4 질 량부 및 , 디 에틸렌글리콜 메틸 에틸에테르 200 질 량부 를 넣 었 다 . 이어서 , 메타크릴산 글 리시 딜 40 질 량부 , 메타크릴산 20 질 량부 , N - 사이클 로 헥 실말 레 이미드 20 질 량부 및 , 스티렌 20 질 량부 를 넣 고 , 질소 치환 한 후 천천히 교반 을 시작 했 다 . 용액 온도 가 70 ℃ 가 되 기 까지 가열 하 고 , 이 온도 를 5 시간 보존 유지 함 으로써 , 공중 합체 ( A 1 - 3 ) 을 포함 하 는 중합체 용액 을 얻 었 다 . 얻 어 진 중합체 용액 의 고형분 농도 는 33 . 0 질량 ％ 였 다 . 얻 어 진 중합체 의 중량 평균 분자량 ( Mw ) 은 15 , 000 이 고 , 분자량 분포 ( Mw / Mn ) 는 2 였 다 .